より、密度が高く、機械的特性に優れたSiC繊維/SiC複合材料を製造する方法を提供する。大気または真空中で、下記(a)、(b)で示される構造を有し、かつ単位構造の(a)/(b)比が1であるポリビニルシランを含浸させた樹脂含浸SiC繊維成形体を不活性ガス雰囲気中で300~400°Cに加熱してポリビニルシランを高粘度液体ないし半固体状態に硬化させた後、一軸加圧しながらアルゴンガス雰囲気中で焼成する。優れたSiC,Si3N4等、種々のセラミックス材料が開発されてきた。セラミックス材料は、熱交換器,メカニカルシール等の過酷な条件に曝される部材としても使用されている。長寿命の放射性核種が発生しにくいことを活用し、航空・宇宙用途から原子力等の先進エネルギーシステム用途までの広範囲な分野において有望視されている構造材料である。SiCは、融点が2600°Cと高温特性に優れているが、それ自体では脆い材料である。(1995)70-86参照]。製造技術として有望視されている。繊維間に含浸された前躯体樹脂はその熱分解過程で、密度変化と重量損失により大幅な体積収縮を起こし、材料内に不可避的に多くの気孔が形成されて、結果的に気孔率の大きい材料となり、所期の特性を発揮できていない。【0004】このため、形成された気孔に前躯体樹脂の含浸・焼成を繰返すことにより、緻密化を行なっているが、前躯体樹脂がランダム方向に沸き上がりつつ硬化する際に気孔口を塞いでしまうため、以後の樹脂含浸を阻害して繊維間や繊維束間領域に樹脂が達し得ず、充分な緻密化が達成し得ない。樹脂を含浸させた成形体に、前処理として熱酸化もしくは電子線照射による不融化処理を施して含浸させた樹脂の成形体からの染み出しを抑制させた状態で、加圧焼成を行なって緻密化を図ることも提案されている。よるSiC繊維/SiC複合材料の製造において効果的である。熱酸化あるいは電子線照射による樹脂の不融化処理には、酸化させることに伴うSiC複合材料の高温特性の低下や、電子線照射設備の必要性を招く等の弊害がある。高温や中性子照射等の過酷な環境下で使用される耐熱性と耐放射線特性に優れた構造材料に関する。uniaxially.※ライセンスをご希望の方、特許の内容に興味を持たれた方は、問合せボタンを押してください。同じキーワードでJ-STORE内を検索することが出来ます。